(57)【要約】【課題】遠赤外線放射効果が大きく、かつ製造コストを大幅に低下させることができる溶岩粉末及び／又は火山灰を含有させた繊維及び繊維製品を提供する。【解決手段】天然繊維若しくは化学繊維及びこれらの繊維からなる繊維製品を、富士山系、特に富士五湖周辺で採取された溶岩石を粉砕して得られる溶岩粉末及び／又は火山灰を配合した染料を用いて染めることにより、低コストで遠赤外線放射効果の高い溶岩粉末及び／又は火山灰を含有させた繊維及び繊維製品が得られる。【選択図】図１
0003163801.tif 000002
【実用新案登録請求の範囲】
【請求項１】
天然繊維若しくは化学繊維及びこれらの繊維からなる繊維製品に、溶岩を粉砕して得た溶岩粉末及び／又は火山灰を被着させることを特徴とする溶岩粉末及び／又は火山灰を含有させた繊維及び繊維製品。
【請求項２】
溶岩粉末及び火山灰は、その９５％以上が粒子径１．０μｍ未満であることを特徴とする請求項１に記載の溶岩粉末及び／又は火山灰を含有させた繊維及び繊維製品。
【請求項３】
溶岩粉末及び火山灰は、亜鉛を２００ｐｐｍ以上含有することを特徴とする請求項１又は２に記載の溶岩粉末及び／又は火山灰を含有させた繊維及び繊維製品。
【請求項４】
溶岩粉末は、亜鉛成分の多い富士山系の火山地帯で採取される溶岩石を粉砕・選別・精製して得えられる粉末であることを特徴とする請求項１乃至３の何れかに記載の溶岩粉末及び／又は火山灰を含有させた繊維及び繊維製品。
【考案の詳細な説明】
【技術分野】
【０００１】
本考案は、溶岩粉末及び／又は火山灰を含有させた繊維及び繊維製品に係り、特に遠赤外線放射効果に優れた繊維及び繊維製品に関するものである。
【背景技術】
【０００２】
従来、布団や衣服の保温効果を高めるために、布団綿に用いられるレーヨン繊維や、衣料用レーヨン繊維等の繊維に、遠赤外線放射性を付与することが行われている。また、カーペットや壁張り布等に用いられるレーヨン繊維等に対しても、遠赤外線放射性を付与することが行われている。これは、カーペット等における保温効果を高めるものである。
【０００３】
また、この遠赤外線放射性を有するレーヨン繊維等としては、フタロシアニンの金属錯体を吸着させた活性炭微粒子を、レーヨン繊維に含有させたものが存在している（特許文献１参照）。この活性炭微粒子入り繊維は、活性炭微粒子に吸着させたフタロシアニンの金属錯体と、空気中の臭い成分とを化学反応させることにより、臭い成分を無臭成分に変化させるものである。
【先行技術文献】
【特許文献】
【０００４】
【特許文献１】特開昭６３−３００７６９号公報
【考案の概要】
【考案が解決しようとする課題】
【０００５】
しかしながら、特許文献１に係る従来技術においては、活性炭は、一般に遠赤外線を放射させることもできるが、この活性炭微粒子はフタロシアニンの金属錯体を坦持するためだけに使用されているものであり、遠赤外線を放射させるために使用されているものではなかった。
【０００６】
そこで、本考案はこのような実情に鑑みて、遠赤外線放射効果が大きい繊維及び繊維製品を提供しようとするものである。
【課題を解決するための手段】
【０００７】
上記課題に鑑みて鋭意研究の結果、本考案者は、火山地帯から採取される溶岩石を粉末状にした溶岩粉末及び火山灰が高い遠赤外線効果を発揮することに着目し、この溶岩粉末及び火山灰を繊維及び繊維製品に含有させることに想到し、本考案をなすに至った。
【０００８】
すなわち、本考案の溶岩粉末及び／又は火山灰を含有させた繊維及び繊維製品は、天然繊維若しくは化学繊維及びこれらの繊維からなる繊維製品に、溶岩を粉砕して得た溶岩粉末及び／又は火山灰を被着させることを特徴とする。
【０００９】
また、本考案の溶岩粉末及び／又は火山灰を含有させた繊維及び繊維製品は、前記溶岩粉末及び火山灰が、その９５％以上が粒子径１．０μｍ未満であることを特徴とする。
【００１０】
また、溶岩粉末及び火山灰は、亜鉛を２００ｐｐｍ以上含有することを特徴とする
【００１１】
また、本考案に使用する溶岩粉末は、亜鉛成分の多い富士山系の火山地帯で採取される溶岩石を粉砕・選別・精製して得えられる粉末であることを特徴とする。
【考案の効果】
【００１２】
以上説明したように、本考案によれば、火山地帯から採取される溶岩石や火山灰を用いることにより、原材料費が廉価で済み、遠赤外線放射効果が大きい繊維及び繊維製品の製造コストを大幅に低下させることができる。
地中のマントルは、鉄、ニッケル、コバルト等の合金が溶けた高温の状態であり、これが地上に噴出してそれが凝固して溶岩（火成岩）となる。そして、溶岩は風化し、その成分が雨水や河川に溶け出して、流下した地域における湖底や海底には、溶岩によるミネラル分が豊富に含まることが知られている。この溶岩の成分を検査してみると、３０種類にも及ぶミネラルが検出され、しかもこの溶岩のミネラル成分が、接触する皮膚から吸収されて人体によい影響を及ぼすことも明らかとなっている。
溶岩粉末及び火山灰の９５％以上が粒子径１．０μｍ未満とすることにより、細かな粒子状の溶岩粉末、火山灰は、繊維及び繊維製品に容易に被着し、繊維の間に入り込むことができる。
そこで、本考案の溶岩粉末及び／又は火山灰を被着した繊維及び繊維製品は、富士山系の溶岩を粉末にし、人体に直接接するようにしたり、又は人体に近づけたりすることにより、溶岩の含有するミネラルを人体に対し有益な影響を及ぼさせるものである。
【図面の簡単な説明】
【００１３】
【図１】本考案の石鹸に使用する溶岩５０gを水道水（富士河口湖町）１リットルに２４時間浸した後の水に含まれる元素の成分分析表を示す図である。
【図２】本考案に使用する溶岩粉末の抗菌効果の実験結果を示す図である。
【考案を実施するための形態】
【００１４】
本考案の溶岩粉末及び／又は火山灰を含有させた繊維及び繊維製品の実施形態について、図面を参照しながら、以下にその具体的な実施の形態を説明する。
【００１５】
まず、本考案に使用する溶岩粉末は、次のようにして得られる。
[１]溶岩石の採取・調達
火山性の溶岩は日本全国に分布しているが、本考案の溶岩粉末及び／又は火山灰を含有させた繊維及び繊維製品にあっては、特に富士山系の富士五湖周辺で採取される溶岩石が好適である。一般的に、富士山系の富士五湖周辺で採取される溶岩石には、亜鉛成分が他の地域の溶岩石に比べて多量に含まれていることが確認されている。図１は、富士山周辺の溶岩５０ｇを水道水１リットル（富士河口湖町）に２４時間浸した後の成分分析表を示す図であり、富士河口湖町の水道水中の亜鉛成分が９１．４μｇであるのに対し、溶岩を浸した水は２７８．０μｇと、亜鉛成分が多く含まれている。このことは、溶岩そのものに亜鉛成分が多く含まれていることを示している。（典拠：「富士山はヨウガンス」＜有限会社熔岩研究所  ２００４年１２月２７日発行＞）
本考案の繊維及び繊維製品に使用する溶岩粉末は、優れた遠赤外線放射効果を発揮するとともに、亜鉛成分を多く含有することにより、亜鉛成分による高い抗菌作用を発揮するものである。
【００１６】
[２]溶岩石の破砕・切断
溶岩石を、ある程度粒状化又は小ブロック化するために、採取した溶岩石を破砕・切断する。採取した溶岩石を板状、ブロック状等に順次切断して細分化してから、破砕機で更に粉砕することが望ましい。
【００１７】
[３]選別
ある程度粒状化又は小ブロック化された溶岩石のうち、加工に値するもの、すなわち、所望する亜鉛含有量や気泡率を有する溶岩石のみを選別する。また、溶岩以外の成分を除去する。亜鉛の含有量は、例えば、光学分析器を用いたり、試薬との反応試験を行ったりすることで検査することができる。
【００１８】
[４]粉末化
粒状化又は小ブロック化した溶岩石を粉末化する。溶岩粉末の粉末化の方法としては、各種の粉砕装置、例えば杵と臼を用いて摺りつぶす方法や、遠心衝撃装置等によって粉砕して粉状に加工する方法がある。これに限らず、溶岩石を種々の用途に加工する工程、例えば溶岩プレートや溶岩ブロックなどの加工工程に際して排出される粉末状の切削屑を利用してもよい。そして、溶岩粉末の９５％以上が粒子径１．０μｍ未満となるようにするものである。
また、粉末化の前に溶岩粉末を乾燥させる工程を含めてもよく、更に粉末化の後に不純物を取り除く工程を含めてもよい。
【００１９】
[５]篩かけ
得られた溶岩粉末を篩かけして、所望する粒径範囲の溶岩粉末を分離する。篩かけの方法としては、所定のメッシュの篩で篩かけする方法のほか、遠心分離装置等によって篩かけする方法も可能である。
【００２０】
[６]精製
篩かけした溶岩粉末を精製する。精製は、溶岩粉末に含まれる不純物を選別するために行われる。例えば、溶岩粉末を水に沈殿させて浮遊物を取り除いたり、沈殿速度を利用して不純物を除去したりすることにより、溶岩粉末の純度を高めることができる。
【００２１】
このようにして、本考案に使用する溶岩粉末を得ることができた。
本考案に使用する溶岩粉末は、亜鉛を２００ｐｐｍ以上含有する溶岩粉末であるのが好ましい。
溶岩粉末に含まれる亜鉛（酸化亜鉛）は、抗菌・抗黴・防臭性に優れている上に、化学合成による抗菌剤・殺菌剤とは異なり、化学物質過敏症の増悪や耐性菌の発生といった問題が生じることがない。
富士山系、特に富士五湖周辺において採取される溶岩石は亜鉛含有率が高いことが知られているが、他地域から採取される溶岩石を原料とする場合でも、亜鉛含有率の高いものを選択するなどにより、上記含有率とすることができればよい。
次に、本考案に使用する火山灰については、富士山系の富士五湖周辺で採取される火山灰を、例えば上述した溶岩粉末の生成法における[５]篩かけから適用して用いることができる。
次に、この溶岩粉末及び／又は火山灰を用いて本考案の溶岩粉末及び／又は火山灰を含有させた繊維及び繊維製品を製造する実施例を示す。
【００２２】
＜実施例１＞
まず、本考案に用いる溶岩粉末及び／又は火山灰を含有させる繊維としては、天然繊維及び化学繊維があり、天然繊維としては、木綿、麻、リンネルなどの植物繊維、毛、羊毛、カシミヤ、獣毛、絹などの動物繊維、石綿（アスベスト）などの鉱物繊維が含まれる。また、化学繊維には、再生繊維や半合成繊維、合成繊維、無機繊維が含まれ、再生繊維の例としてはレーヨン、ポリノジック、キュプラが挙げられる。半合成繊維の例としてはアセテートやトリアセテート、プロミックスが、合成繊維としてはナイロンその他のアラミド系繊維、ポリエステル、アクリルその他のアクリル系繊維、ビニロン、ポリ塩化ビニル、ビニリデン、ポリエチレン、ポリプロピレン等のオレフィン系繊維、ポリウレタン等が挙げられる。更に無機繊維としてはガラス繊維や炭素繊維、金属繊維が挙げられる。
そして、これらの繊維を長繊維のまま用いてもよいし、所望する繊維長に切断して短繊維として用いてもよい。
また、糸を生成せずに、溶岩粉末及び／又は火山灰染め繊維を集積すれば、溶岩粉末及び／又は火山灰染め布団綿とすることもできるし、あるいは溶岩粉末及び／又は火山灰染め繊維相互間を任意の手段で結合して、溶岩粉末及び／又は火山灰染め不織布とすることもできる。
本考案の溶岩粉末及び／又は火山灰を含有させる繊維製品としては、公知の用途の、パジャマ、下着、Ｔシャツなどの衣料用素材として、またベッドシーツ、ベッドパッド、枕カバー、毛布、カーペット、壁張り布、ぬいぐるみの生地、カーテン、掛け布、座布団カバー、自動車の内張り布等の素材として好適に用いることができる。
【００２３】
（溶岩粉末を用いた例）
見掛け比重１．９５ｇ／ｃｍ２の富士山系の溶岩を乾式粉砕した後、更に湿式粉砕処理を行い、溶岩粉末の水分散液（溶岩粉末の重量割合は２０重量％）を得た。この溶岩粉末は、その９５％以上が粒子径１．０μｍ未満であり、数平均粒子径０．７μｍ程度であり、最大粒子径が２．５μｍであった。
【００２４】
この溶岩粉末を繊維及び繊維製品に被着させる手段として、染め、染色と同じ方法を用いることとする。染色液の配合例は次のとおりであり、また配合割合は従来の場合と同様で何ら不都合はない。
ａ）染料
抜染剤（還元剤）で抜染されるタイプとされないタイプがあり、それらの染料の性質により、印捺部を着色する狭義の捺染、印捺部を脱色する抜染、印捺部を脱色して別の着色をする着色抜染用の染料及び、印捺前の地染用に使い分けされる。
b）糊剤
アルギン酸ソーダ、CMC、ローカストビーンガム、加工でんぷんなどの天然、半合成糊剤が主体であるが、PVAなどの合成糊剤も用いられる。
ｃ）抜染剤
還元剤抜染性染料には、ハイドロサルファイト（Na2S2O4）、ロンガリットC（NaHSO2・CH2O・H2O）、ロンガリットZ（ZnSO2・CH2O・H2O）、デクロリン（Zn（HSO2・CH2O）2）、塩化第一スズ（SnCl2・2H2O）などが適用されるが、ポリエステルには主として塩化第一スズが用いられる。アルカリ抜染性染料には、主として、水酸化ナトリウムが用いられる。
【００２５】
上記染色液に、上記の水分散液を、インジェクションポンプにより定量的且つ連続的に添加し、均一に混合した。この際、溶岩粉末の添加量が、染色液重量に対して、１０重量％となるようにした。この後、溶岩粉末含有染色液を、染料槽に移した。
その後、この染料槽に繊度１．５デニールで繊維長５１ｍｍのレーヨン短繊維を一昼夜浸漬した。
【００２６】
この溶岩粉末染めレーヨン短繊維は、溶岩粉末の含有率が５．２重量％であり、乾強度が２．１０ｇ／ｄで、乾伸度が２０．９％であった。即ち、通常のビスコースレーヨン短繊維と比較して、ほぼ同一の強伸度を持つものであり、実用上、何ら問題のないものであった。
【００２７】
＜実施例２＞
〔遠赤外線放射試験〕上述した実施例１で得られた溶岩粉末染めレーヨン短繊維３０ｇは、富士山系の溶岩が元来有している特長の一つである極めて優れた遠赤外線放射率（９０％以上）を持っており、熱を受けると強力な遠赤外線を放射する。
【００２８】
＜実施例３＞
〔抗菌試験〕上述した実施例１で得られた溶岩粉末染めレーヨン短繊維３０ｇは、極めて強力な抗菌作用を有している。すなわち富士山系の溶岩には、強力な殺菌能力があり、溶岩に浸した水は、4大食中毒細菌のサルモネラ菌、腸炎ビブリオ菌、カンピロバクター菌、病原性大腸菌に対して強い殺菌作用がある。更に最近話題のピロリ菌やMRSA菌、O−１５７菌、歯周病菌に対しても有効な殺菌効果を持っている。このような抗菌作用を、実施例で得られた溶岩粉末染めレーヨン短繊維も有していたのである。
【００２９】
図１から明らかなように、溶岩粉末染めレーヨン短繊維は、亜鉛を極めて豊富に含有し、亜鉛が備えている抗菌作用を有効に利用しうるものである。したがって、実施例の溶岩粉末染めレーヨン短繊維を用いれば、活性炭等を利用したものよりも抗菌作用に優れるという効果を奏するものである。
【００３０】
したがって、上述した実施例に係る溶岩粉末染めレーヨン短繊維を一般的な用途（例えば、衣料用、布団綿、ベッドシーツ、枕カバー）に用いれば、遠赤外線が豊富に放射され、人体に対して好ましい環境を与えうると考えられる。
【００３１】
（火山灰を用いた例）
見掛け比重１．６０ｇ／ｃｍ２の富士山系の火山灰を篩にかけた後、更に湿式粉砕処理を行い、火山灰の水分散液（火山灰の重量割合は２０重量％）を得た。この火山灰は、その９５％以上が粒子径１．０μｍ未満であり、数平均粒子径０．７μｍ程度であり、最大粒子径が２．５μｍであった。
【００３２】
この火山灰を繊維及び繊維製品に被着させる手段として、染め、染色と同じ方法を用いることとする。染色液の配合例は次のとおりであり、また配合割合は従来の場合と同様で何ら不都合はない。
ａ）染料
抜染剤（還元剤）で抜染されるタイプとされないタイプがあり、それらの染料の性質により、印捺部を着色する狭義の捺染、印捺部を脱色する抜染、印捺部を脱色して別の着色をする着色抜染用の染料、及び印捺前の地染用に使い分けされる。
b）糊剤
アルギン酸ソーダ、CMC、ローカストビーンガム、加工でんぷんなどの天然、半合成糊剤が主体であるが、PVAなどの合成糊剤も用いられる。
ｃ）抜染剤
還元剤抜染性染料には、ハイドロサルファイト（Na2S2O4）、ロンガリットC（NaHSO2・CH2O・H2O）、ロンガリットZ（ZnSO2・CH2O・H2O）、デクロリン（Zn（HSO2・CH2O）2）、塩化第一スズ（SnCl2・2H2O）などが適用されるが、ポリエステルには主として塩化第一スズが用いられる。アルカリ抜染性染料には、主として、水酸化ナトリウムが用いられる。
【００３３】
上記染色液に、上記の水分散液を、インジェクションポンプにより、定量的且つ連続的に添加し、均一に混合した。この際、火山灰の添加量が、染色液重量に対して、１０重量％となるようにした。この後、火山灰含有染色液を、染料槽に移した。
その後、この染料槽に繊度１．５デニールで繊維長５１ｍｍのレーヨン短繊維を一昼夜浸漬した。
【００３４】
この火山灰染めレーヨン短繊維は、火山灰の含有率が１０．２重量％であり、乾強度が２．０８ｇ／ｄで、乾伸度が２１．８％であった。即ち、通常のレーヨン短繊維と比較して、ほぼ同一の強伸度を持つものであり、実用上、何ら問題のないものであった。
【００３５】
＜実施例４＞
〔遠赤外線放射試験〕実施例１で得られた火山灰染めレーヨン短繊維３０ｇは、元の富士山系の火山灰の特長である極めて優れた遠赤外線放射率（９０％以上）を持っており、熱を受けると強力な遠赤外線を放射する。
【００３６】
図２は、本考案に使用する溶岩を２４時間浸した水と、その１０倍希釈液と、比較対象とする生理食塩水とで、時間経過によるＭＲＳＡ（グラフ１）、ヘリコパクターピロリ菌（グラフ２）、歯周病原菌（グラフ３）、サルモネラ菌（グラフ４）の各生菌数を測定したものであり、グラフ１〜４のそれぞれにおいて、溶岩水が生理食塩水よりも生菌数が低下する優れた抗菌効果を表している。
【００３７】
＜実施例５＞
また、実施例１で得られた溶岩粉末を配合した染料で布を染めてシーツとして使用する人たちに行ったアンケート結果を下記に表す。
＜アンケートサンプル数：１１０（複数回答あり）＞
0003163801.tif 000003
このように、日常生活や健康面において各種の効果があるものと考えられる。
【産業上の利用可能性】
【００３８】
この考案に係る溶岩粉末及び／又は火山灰を含有する繊維及び繊維製品は、各種繊維産業において利用することができるものである。
【図１】
0003163801.tif 000004
【図２】
0003163801.tif 000005
【手続補正書】
【提出日】平成22年8月30日(2010.8.30)
【手続補正１】
【補正対象書類名】実用新案登録請求の範囲
【補正対象項目名】全文
【補正方法】変更
【補正の内容】
【実用新案登録請求の範囲】
【請求項１】
天然繊維若しくは化学繊維からなる繊維製品であって、溶岩を粉砕して得た溶岩粉末及び／又は火山灰を繊維表面に被着させ又は繊維内部に含浸させたことを特徴とする繊維製品。
【請求項２】
溶岩粉末及び火山灰は、その９５％以上が粒子径１．０μｍ未満であることを特徴とする請求項１に記載の繊維製品。
【請求項３】
溶岩粉末及び火山灰は、亜鉛を２００ｐｐｍ以上含有することを特徴とする請求項１又は２に記載の繊維製品。
【請求項４】
溶岩粉末は、亜鉛成分の多い富士山系の火山地帯で採取される溶岩石を粉砕・選別・精製して得えられる粉末であることを特徴とする請求項１乃至３の何れかに記載の繊維製品。